ПОРОШОК АЛЬФА-ОКСИДА АЛЮМИНИЯ

2
3
1. Порошок α-оксида алюминия, имеющий чистоту по меньшей мере 99,99% по массе, удельную площадь поверхности от 0,1 до 2,0 м/г, относительную плотность от 80 до 95%, закрытую пористость 4% или менее и объемную плотность при свободной засыпке по меньшей мере 2,4 г/см, которая измерена методом измерения физических свойств порошка оксида алюминия согласно JIS R9301-2-3 (1999).
2. Порошок α-оксида алюминия по п.1, в котором в массовом распределении частиц по размерам, полученном испытанием на сухое просеивание согласно JIS K0069 (1992), количество частиц с размером частицы менее 75 мкм составляет 10% по массе или более и 60% по массе или менее; количество частиц с размером частицы, превышающим 2,8 мм, составляет 15% по массе или менее; и по меньшей мере один частотный максимум функции распределения появляется в диапазоне размеров частиц 100 мкм или более и менее чем 850 мкм, при условии, что размер частицы представляет собой наибольший размер ячейки стандартного сита, через которое частица порошка α-оксида алюминия не может пройти, из числа стандартных сит согласно JIS Z8801 (1987).
3. Порошок α-оксида алюминия по п.2, в котором в вышеуказанном распределении частиц по размерам количество частиц с размером частицы 75 мкм или более и менее чем 100 мкм составляет 10% по массе или менее; количество частиц с размером частицы 850 мкм или более и менее чем 1 мм составляет 10% по массе или менее, и по меньшей мере один частотный максимум функции распределения появляется в диапазоне размеров частиц по меньшей мере 1 мм, при этом D2 и D1 удовлетворяют соотношению (1):
2D<sub>1</sub> ≤ D<sub>2</sub> ≤ 20D<sub>1</sub>
(1),
а отношение M1 к M2 (M1/M2) составляет по меньшей мере 0,05,
где D2 представляет собой максимальный размер частиц, соответствующий частотному максимуму функции распределения с наибольшим максимальным размером частиц среди частотных максимумов функции распределения, появляющихся в вышеуказанном диапазоне, а M2 представляет собой его максимальное значение, и D1 представляет собой максимальный размер частиц, соответствующий частотному максимуму функции распределения с наименьшим максимальным размером частиц среди частотных максимумов функции распределения, появляющихся в диапазоне размеров частиц 100 мкм или более и менее чем 850 мкм, а M1 представляет собой его максимальное значение.
4. Порошок α-оксида алюминия по п.3, в котором для порошка α-оксида алюминия, имеющего размер частиц менее чем 75 мкм в упомянутом распределении частиц по размерам, размер частиц, соответствующий размеру частиц при совокупном процентном содержании 50% по массе, который измерен методом дифракции лазерного излучения, составляет по меньшей мере 10 мкм, и по меньшей мере один частотный максимум функции распределения появляется в диапазоне размеров частиц 5 мкм или более и менее чем 75 мкм.
5. Порошок α-оксида алюминия по любому из пп.1-4, в котором содержание каждого из Si, Na, Ca, Fe, Cu и Mg составляет 10 ч./млн. или менее.
6. Порошок α-оксида алюминия по любому из пп.1-4, который используют в качестве исходного материала для получения сапфира.
7. Порошок α-оксида алюминия по п.5, который используют в качестве исходного материала для получения сапфира.